(57)【特許請求の範囲】
【請求項１】
基板と、この基板の上に形成された酸化バナジウムの結晶からなる光透過部とを少なくとも備え、
前記光透過部は、光導波路を構成するコアであり、
前記コアは、光入射端ほど太いテーパ構造を備えることを特徴とする可変光減衰器。
【請求項２】
請求項１記載の可変光減衰器において、
前記光透過部は、チタンが添加された酸化バナジウムの結晶から構成されていることを特徴とする可変光減衰器。
【請求項３】
請求項１または２記載の可変光減衰器において、
光導波方向に垂直な方向に対向配置して前記コアを挟む第１電極および第２電極と、
前記第１電極および第２電極に電圧を印加する電圧印加手段と、
この電圧印加手段により印加される電圧を制御する電圧制御手段と
を備えることを特徴とする可変光減衰器。
【請求項４】
請求項３記載の可変光減衰器において、
前記第１電極および前記第２電極は、透明電極であり、
前記第１電極からなる下部クラッド層と、
この下部クラッド層の上に形成された前記コアと、
このコアの上に前記下部クラッド層と絶縁分離して形成された前記第２電極からなる上部クラッド層と
を備えることを特徴とする可変光減衰器。  
【請求項５】
請求項１〜４のいずれか１項に記載の可変光減衰器において、
前記コアは、コランダム，石英，および酸化シリコンより選択されたいずれかの材料より構成されたクラッド層の上に接して形成されていることを特徴とする可変光減衰器。
【請求項６】
請求項１〜５のいずれか１項に記載の可変光減衰器において、
窒化シリコンおよび酸化亜鉛より選択された材料から構成されたコアを備えて前記光透過部に光結合する光導波路を備えることを特徴とする可変光減衰器。
【発明の詳細な説明】
【技術分野】
【０００１】
本発明は、導波路型の可変光減衰器に関するものである。
【背景技術】
【０００２】
ブロードバンド波長多重通信技術の発展に伴って、光信号の強度を減衰する機能（光減衰器）を光通信のシステムに組み入れることが不可欠になってきた。このような光通信では、各波長に対応するチャンネルにおいて、光受信機への入力強度がおおよそ一定になるように調整することが重要となっている。また、光通信の技術では、システムの小型が求められている。従って、多段に強度可変が可能で、コンパクトな光減衰器が求められている。また、このような光減衰器においては、よく知られているように、波長依存性のない特性が望まれている。
【０００３】
光減衰器には、大きく分けて、固定光減衰器および可変光減衰器の２種類がある。固定光減衰器は、主に光伝送路において、強すぎる光の入射による受光素子の破壊を防止する目的で用いられている。光回路においては、強い光が入射した場合に、この後に続く回路や検出部を保護するという機能が必要である。このような保護のための固定光減衰器としては、例えば、光シャッターがある。この光シャッターに課せられる役割は、光強度が低い場合には減衰せずに透過するが、光強度が高い場合には減衰するというものとなる。
【０００４】
一方、可変光減衰器は、光信号の強度を所望の値に変化させる目的で用いられている。可変減衰器の一例として、液晶を使って透過する光を減衰させる方法が提案されている。液晶の場合、電圧を印加しない状態では光を散乱し、電圧を印加すると透過性になる。
【０００５】
また、熱制御を用いた石英導波路による可変光減衰器がある。これは、光導波路を分岐させてマッハツェンダー干渉型の光回路を構成し、一方の分岐導波路をヒータで加熱可能とした構成である。ヒータの加熱により一方の分岐導波路の温度を変化させることでこの屈折率を変化させ、この分岐導波路を導波する光の位相を変化させ、他方の分岐導波路の光を合波したときの出力を連続的に変化させる。
【０００６】
また、機械的に光を遮断し、ミラーで光路を変化させるＭＥＭＳ型の可変光減衰器も提案されている。また、可変ファラデー回転子を組み込んだ磁気光学効果を用いる光減衰器もある。
【先行技術文献】
【非特許文献】
【０００７】
【非特許文献１】H.W.Verleur, et al. ,"Optical Properties of VO2 between 0.25 and 5 eV", Phys. Rev. ,vol.172, No.3, pp.788-798, 1968.
【発明の概要】
【発明が解決しようとする課題】
【０００８】
ところで、入力する信号光の強度に合わせた光強度の連続的な制御を行うために、現状では複雑な構成を必要としている。一般的には、受光素子で入力する信号光強度を検出（監視）し、検出結果を用いて減衰を調節するためのパラメータを変化させるなど、帰還制御を行うようにしている。入力される信号強度の変化が緩やかな場合、上述したような帰還制御を行うフィードバック回路により比較的容易に信号の強度を制御することが可能である。しかしながら、高速で変化するバーストモードの信号光の場合は、受光素子が信号光の変化に追従できないことも考えられる。
【０００９】
将来のさらに高速化した光通信技術に対応するためには、高速で動作する可変光減衰器の必要性が強く認識されている。またバーストモードでは、入射してくる光の強さは様々であるため、追従するだけではなく、広いダイナミックレンジの光に対応しなければならないという課題もある。さらに、上述したような多くの性能が要求される帰還制御機構は、必然的に部品点数の増大や大型化を招くことになる。このような帰還制御機構を光導波路の近傍に設けるためには、大きな空間が必要となり、また、作製プロセスが複雑になり、可変光減衰器のコスト自体を押し上げる要因になる。
【００１０】
特に、波長多重通信においては、各波長に対応して分波する各々の光に対して光強度を制御する必要があり、上述のことがより問題となる。例えば、１００チャンネルを超える信号光に対し、各々に上述したような可変光減衰器を設けことは、空間的にもコスト的にも非常に困難な問題がある。
【００１１】
本発明は、以上のような問題点を解消するためになされたものであり、よりコンパクトにすることとができる可変光減衰器を提供することを目的とする。
【課題を解決するための手段】
【００１２】
本発明に係る可変光減衰器は、基板と、この基板の上に形成された酸化バナジウムの結晶からなる光透過部とを少なくとも備える。
【００１３】
上記可変光減衰器において、光透過部は、チタンが添加された酸化バナジウムの結晶から構成してもよい。
【００１４】
上記光透過部は、光導波路を構成するコアであり、コアは、光入射端ほど太いテーパ構造を備える。また、光導波方向に垂直な方向に対向配置してコアを挟む第１電極および第２電極と、第１電極および第２電極に電圧を印加する電圧印加手段と、この電圧印加手段により印加される電圧を制御する電圧制御手段とを備えるようにしてもよい。なお、コアは、コランダム，石英，および酸化シリコンより選択されたいずれかの材料より構成されたクラッド層の上に接して形成されていればよい。また、第１電極および第２電極は、透明電極であり、第１電極からなる下部クラッド層と、この下部クラッド層の上に形成されたコアと、このコアの上に下部クラッド層と絶縁分離して形成された第２電極からなる上部クラッド層とを備えるようにしてもよい。また、窒化シリコンおよび酸化亜鉛より選択された材料から構成されたコアを備えて光透過部に光結合する光導波路を備えるようにしてもよい。
【発明の効果】
【００１５】
以上説明したように、本発明によれば、光透過部を酸化バナジウムの結晶から構成したので、よりコンパクトにすることとができる可変光減衰器が提供できるようになる。
【図面の簡単な説明】
【００１６】
【図１】図１は、本発明の実施の形態１における可変光減衰器の構成を示す斜視図である。
【図２】図２は、酸化バナジウムの結晶状態を説明するための斜視図である。
【図３】図３は、酸化バナジウムのバンド状態を示す説明図である。
【図４】図４は、酸化バナジウムの結晶を透過する光の光強度と吸光度との関係を示す特性図である。
【図５】図５は、本発明の実施の形態１における可変光減衰器の動作を説明するための説明図である。
【図６】図６は、本発明の実施の形態２における可変光減衰器の構成を示す斜視図である。
【図７】図７は、本発明の実施の形態２における可変光減衰器の動作を説明するための説明図である。
【図８】図８は、本発明の実施の形態３における可変光減衰器の構成を示す構成図である。
【図９Ａ】図９Ａは、本発明の実施の形態３における可変光減衰器の製造方法の説明における各工程における状態を示す断面図である。
【図９Ｂ】図９Ｂは、本発明の実施の形態３における可変光減衰器の製造方法の説明における各工程における状態を示す断面図である。
【図９Ｃ】図９Ｃは、本発明の実施の形態３における可変光減衰器の製造方法の説明における各工程における状態を示す断面図である。
【図９Ｄ】図９Ｄは、本発明の実施の形態３における可変光減衰器の製造方法の説明における各工程における状態を示す断面図である。
【図９Ｅ】図９Ｅは、本発明の実施の形態３における可変光減衰器の製造方法の説明における各工程における状態を示す断面図である。
【図９Ｆ】図９Ｆは、本発明の実施の形態３における可変光減衰器の製造方法の説明における各工程における状態を示す断面図である。
【図１０】図１０は、本発明の実施の形態４における可変光減衰器の構成を示す斜視図である。
【図１１Ａ】図１１Ａは、本発明の実施の形態４における可変光減衰器の製造方法の説明における各工程における状態を示す断面図である。
【図１１Ｂ】図１１Ｂは、本発明の実施の形態４における可変光減衰器の製造方法の説明における各工程における状態を示す断面図である。
【図１１Ｃ】図１１Ｃは、本発明の実施の形態４における可変光減衰器の製造方法の説明における各工程における状態を示す断面図である。
【図１１Ｄ】図１１Ｄは、本発明の実施の形態４における可変光減衰器の製造方法の説明における各工程における状態を示す断面図である。
【図１１Ｅ】図１１Ｅは、本発明の実施の形態４における可変光減衰器の製造方法の説明における各工程における状態を示す断面図である。
【図１１Ｆ】図１１Ｆは、本発明の実施の形態４における可変光減衰器の製造方法の説明における各工程における状態を示す断面図である。
【図１１Ｇ】図１１Ｇは、本発明の実施の形態４における可変光減衰器の製造方法の説明における各工程における状態を示す断面図である。
【図１１Ｈ】図１１Ｈは、本発明の実施の形態４における可変光減衰器の製造方法の説明における各工程における状態を示す断面図である。
【図１１Ｉ】図１１Ｉは、本発明の実施の形態４における可変光減衰器の製造方法の説明における各工程における状態を示す断面図である。
【図１１Ｊ】図１１Ｊは、本発明の実施の形態４における可変光減衰器の製造方法の説明における各工程における状態を示す断面図である。
【図１２】図１２は、本発明の実施の形態５における可変光減衰器の構成を示す構成図である。
【図１３】図１３は、本発明の実施の形態５における可変光減衰器の構成を示す斜視図である。
【発明を実施するための形態】
【００１７】
以下、本発明の実施の形態について図を参照して説明する。
【００１８】
［実施の形態１］
はじめに、本発明の実施の形態１について説明する。図１は、本発明の実施の形態１における可変光減衰器の構成を示す斜視図である。この可変光減衰器は、基板１０１と、酸化バナジウムの結晶から構成された光透過部１０２とを少なくとも備える。本実施の形態の可変光減衰器は、光透過部１０２をコアとし、基板１０１をクラッド層とする光導波路を構成した例を示している。
【００１９】
酸化バナジウム（ＶＯ2）の結晶からなる光透過部１０２においては、光誘起相転移により絶縁体相および金属相の２つの状態が入れ替わり、光吸収特性が変化する。このため、この可変光減衰器によれば、入射する光による光誘起相転移で、光透過部１０２における上述した２つの状態を切り替えることができ、透過（導波）する光の減衰状態を切り替えることができる。例えば、光誘起相転移が起きる強度の光が入射すると、光透過部１０２が金属相に相転移して光吸収が増大し、入射して透過する光の強度を減衰させることができる。
【００２０】
以下、ＶＯ2の相転移について説明する。
【００２１】
ＶＯ2は、６８℃で金属絶縁体相転移を起こすことが知られている。相転移温度以下のＶＯ2は絶縁体であるが、相転移温度を超える温度のＶＯ2は金属伝導性になる。この相転移は完全に可逆的であって、相転移によるＶＯ2の抵抗値の変化は、相転移の前後で約３桁である。ＶＯ2の結晶構造は、低温で単斜晶系、高温で正方晶系である。図２の（ａ）に示すように、金属相状態のＶＯ2では、Ｖ4+原子２０１はＯ2-原子（不図示）で形成される八面体の中心に位置しており、ルチル構造を取っている。一方、絶縁体相にあっては、図２の（ｂ）に示すように、２個のＶ4+原子２０１がペアになり、加えて、ｃ軸に対して傾くため、Ｖ−Ｏ結合が歪み、結果的として金属相の単位格子の２倍の長さの周期で単斜晶系の結晶格子を形成している。
【００２２】
図３は、ＶＯ2の相転移に伴うバンドダイヤグラムの変化を簡略化して示した説明図である。図３の（ａ）に示すように、金属相では、フェルミレベルＥf付近のバンドは、ｃ軸方向に沿った３ｄ‖バンドと、３ｄπ軌道と酸素のｐ軌道が混成したバンドにより構成されている。一方、絶縁体相では、Ｖ4+原子がペアになることから、図３の（ｂ）に示すように、３ｄ‖バンドが結合性と非結合性軌道に分離し、さらにＶ−Ｏ結合の歪みにより３ｄπ軌道はフェルミレベルＥfよりも高いエネルギー位置へとシフトする。これにより、バンドギャップが開いて、ＶＯ2は絶縁性となる。
【００２３】
これまでのところ、温度を変化させることにより生じる相転移が最もよく研究されている。前述したように、ＶＯ2の相転移が６８℃という低い温度で起きるのは、ＶＯ2のバンドギャップが０．５ｅＶ程度と狭いことに関連している。絶縁性から電気伝導性への変化により、光吸収が増大して光学透過率が低下するため、温度の変化により透過光量が変化する調光ガラスとしてすでに実用化されている。
【００２４】
また、ＶＯ2は、電界誘起による相転移現象も知られている。これは、ＶＯ2結晶に印加する電界の強度により、上述した相転移が起きるというものである。この現象に対する完全な説明はまだなされていないが、絶縁体相においてトラップされている電子が、熱的に伝導帯へ励起される過程が、電界により促進されることに起因するものと考えられる。このような「Ｐｏｏｌｅ−Ｆｒｅｎｋｅｌ」電流がある閾値を超えて流れる状態になると、ＶＯ2の電子励起が引き金になって相転移が起きると推測される。
【００２５】
上述したように、価電子の熱励起、あるいは電界による熱励起の促進により相転移が起きているので、光励起によっても相転移が起きるものと考えられる。３ｄ‖バンドから３ｄπバンドへの光励起は、光エネルギー０．７ｅＶ以上で可能である。また、２ｐπバンドから３ｄπバンドへの光励起は、光エネルギー２．５ｅＶ以上で可能である。実際、高速の光誘起相転移が起きることが知られており、この光誘起相転移の応答時間は、０．１ｐｓ程度である。なお、この応答時間は、ＶＯ2の結晶粒の大きさ、配向性、組成の異なるＶＯx異種結晶の量などに依存して変化する。
【００２６】
しかし、固体全体が定常的に同じ温度にさらされて進行する熱励起相転移とは異なり、光誘起相転移では、励起状態からの放射遷移あるいは無放射遷移による脱励起過程が、光誘起による励起過程と競合している。このため、光誘起相転移が起きるためには、ＶＯ2結晶の単位体積あたりに照射される（導波する）光の強度（光密度）が十分に高いことが重要となる。
【００２７】
入射光強度と光誘起相転移によって変化する物理量の関係を定性的に示したのが図４である。この物理量としては、電気抵抗率、金属相に対応するＶＯ2結晶ドメインの割合、吸光度などが考えられるが、ここでは、絶縁相における吸光度からの変化分を上記物理量として縦軸に取っている。
【００２８】
光密度が低い場合は、光誘起相転移を駆動するために必要な値に達しておらず、グラフ（ａ）のように初期には吸光度がほとんど変わらず、閾光強度１を超えたところで、急に吸光度が増加するような特性を示す。これに対し、光密度が高い場合は、グラフ（ｂ）に示すように、光照射の最初から入射光強度（光密度）に応じて吸光度が線形に増大する変化を示す。
【００２９】
従って、グラフ（ａ）のような特性を用いることで、入射する光強度が弱わく光密度が低いときには、絶縁体相としての光吸収特性に従って入射光を透過し、一方、入射する光強度が強くなり、光密度が高くなると金属相に特有な強い減衰機能を持たせることができる。
【００３０】
ＶＯ2の屈折率は２．２−２．５と高めである。このため、例えばサファイア基板，石英基板，あるいはシリコン基板上に形成した酸化シリコンによる厚膜などの透明な材料を下部クラッド層とし、ＶＯ2をコアとした光導波路を構成することができる。また、受動的光導波路の一区間として用いるには、屈折率が２．０付近であるＳｉＮやＺｎＯなどをコアとした光導波路中に、本実施の形態における導波路構造の可変光減衰器を挿入するとよい。ＳｉＮやＺｎＯなどのコアは、ＶＯ2のコアとの界面における屈折率のギャップが比較的小さく、挿入による光損失（結合損失）を低く抑えることができる。
【００３１】
なお、バンドギャップが狭いことから容易に推察できるように、ＶＯ2は絶縁体相であっても光吸収係数が比較的大きい材料である。一例として、通信波長帯である１５５０ｎｍの赤外光を導波する場合について考える。絶縁体相のＶＯ2の吸収係数を４×１０4ｃｍ-1と仮定すると（非特許文献１参照）、素子（導波路）長０．２５μｍで、導波している信号光の強度が１／ｅに減衰する。素子長１μｍでは、入射強度の２％にまで減衰する計算である。一方、金属相のＶＯ2における吸収係数が２×１０5ｃｍ-1であると仮定すると、素子長２５０ｎｍで、導波している信号光の強度は０．７％に減衰する。このように、金属相のＶＯ2における光減衰は非常に強いことが分かる。尤も、このような吸収係数の値は、ＶＯ2結晶の作製方法，組成，および結晶性など様々な要因に依存するため、上述した見積値が常に適用できるとは限らない。
【００３２】
上述した見積値に従うとすれば、本実施の形態における可変光減衰器の導波路長は、最大でも素子長は数１００ｎｍであると考えられる。これに対し、コアにおける光吸収係数を小さくして減衰を抑制するには、他の金属酸化物との混晶にしてバンドギャップを広げる方法が考えられる。
【００３３】
ところで、これまでの混晶化の研究では、Ｖ1-xＷxＯ2に代表されるように、バンドギャップを縮めてＶＯ2の相転移温度を室温付近まで下げることが試みられている。しかしながら、上述した光吸収係数の減衰の抑制のためには、逆の方向を目指すことが必要である。この目的のためには、バンドギャップの広い酸化物との混晶化であり、ＴｉＯ2がよい候補である。チタン（Ｔｉ）は、バナジウム（Ｖ）と同じ４＋の価数であり、ＴｉＯ2はルチル構造を有する。ＴｉＯ2とＶＯ2との混晶であるＶ1-xＴｉxＯ2よりコアを構成することで、本実施の形態における可変光減衰器の光吸収係数をより小さくすることができる。なお、Ｖ1-xＴｉxＯ2は、「Ｔｉが添加されたＶＯ2の結晶と」言い換えることができる。
【００３４】
次に、本実施の形態における可変光減衰器の製造について、簡単に説明する。例えば、基板１０１の上にＶＯ2膜を形成し、形成したＶＯ2膜をパターニングすることで、リッジ状の光透過部１０２を形成すればよい。ＶＯ2膜は、例えば、スパッタ法，ゾルゲル法，レーザーアブレーション法，およびＭＯＣＶＤ法などにより形成すればよい。また、光透過部１０２は、基板１０１に到達するまでＶＯ2膜を加工することで形成したリッジ形状に限らず、途中までエッチング加工することで形成したリブ型であってもよい。
【００３５】
基板１０１としては、屈折率がＶＯ2より小さい材料から構成すればよく、例えば、サファイア（コランダム），石英，および酸化シリコンが形成されているシリコン基板などを用いればよい。また、光透過部１０２が上部クラッド層（不図示）で覆われ、クラッドで埋め込まれた構成としてもよい。
【００３６】
本実施の形態における可変光減衰器では、導波路構造の一端より入射した光（一次光）の強度が、所定の値より大きい場合、通過する際に減衰する。本実施の形態における可変光減衰器のによる光導波路の前後にＳｉＮおよびＺｎＯなどをコア材料とする受動光導波路を接続すると、ＶＯ2の光透過部１０２よりなる光導波路部分を光減衰セクションとして機能せることができる。ここで、ＶＯ2の代わりにＶ1-xＴｉxＯ2の混晶をコア材料に用いることで、バンドギャップが広く、より透明で減衰率が低く、素子長をより長く設定できるようにすることも可能である。
【００３７】
次に、本実施の形態における可変光減衰器の、一次光強度に応じた光透過部１０２の光媒質としての振る舞いについて説明する。まず、図５の（ａ）に示すように、一次光強度が弱わく光密度が低い場合、光誘起相転移は起こらず、絶縁体ＶＯ2の吸収係数に応じた分だけが減衰する。この状態が、図５の（ｄ）におけるグラフ（ａ）で示されている。
【００３８】
また、図５の（ｂ）に示すように、一次光強度が閾値を超えて光密度が高くなると、光透過部１０２（光導波路）の入射側の最初の光密度が高くなる部分で相転移領域５０１が生じ、入射光は減衰する。また、光強度が減衰した後の部分では、光密度が閾値に達しないため、図５の（ｄ）に示すグラフ（ａ）と同様なラインを辿って緩やかに減衰する。
【００３９】
次に、一次光強度が閾値を超えてより強い場合、図５の（ｃ）に示すように、より長い相転移領域５０２が形成され、入射光に対してより長い距離に渡って強い減衰がかかる。ただし、この場合においても、最終的には、図５の（ｄ）に示すように、グラフ（ｃ）は、グラフ（ａ）のラインに合流する。
【００４０】
このように、一次光の光強度によらず、可変光減衰器（光透過部１０２）自体が、入射して導波している光の光密度に応じて相転移領域の長さを調整するため、最終的な出力光のレベルは、ほぼ一定に収束する。
【００４１】
［実施の形態２］
次に、本発明の実施の形態２について説明する。図６は、本発明の実施の形態２における可変光減衰器の構成を示す斜視図である。この可変光減衰器は、クラッド層６０１と、酸化バナジウムの結晶から構成されて光入射端ほど太いテーパ構造とされているコア６０２とを少なくとも備え、光導波路を構成している。本実施の形態では、コア６０２の光導波方向に垂直な断面が、光入射端ほど大きくなっているところに特徴がある。
【００４２】
本実施の形態における可変光減衰器では、光誘起相転移が起きない範囲の弱い光強度（光密度）の入射光を、より弱い光強度にまで減衰して透過させるようにしている。言い換えると、光励起相転移が起きない範囲の光強度の入射光であっても、より減衰させて透過させるようにしている。
【００４３】
次に、一次光強度に応じた本実施の形態における可変光減衰器のコア６０２の光媒質としての振る舞いについて説明する。まず、図７の（ａ）に示すように、一次光強度が弱くコア６０２の断面積が小さい領域（図７の紙面右側）に到達しても光密度が高くならずに光誘起相転移が起こらない場合であっても、絶縁体相のＶＯ2の吸収係数に応じた分だけが減衰する。この状態が、図７の（ｄ）におけるグラフ（ａ）で示されている。
【００４４】
一方、一次光強度がある程度強い場合、コア６０２の途中より相転移領域７０１が形成されるようになる。この場合、コア６０２の導波方向中央部を超えると、光密度が閾値を超えて相転移領域７０１が生じ、生じた相転移領域７０１において導波している光強度が減衰する。また、一次光強度がより高い場合、コア６０２の導波方向中央部に達する前に光密度が閾値を超えて相転移領域７０２が生じ、より長い領域の相転移領域７０２において導波している光強度が減衰する。なお、これらのいずれの場合においても、図７の（ｄ）に示すグラフ（ｂ）およびグラフ（ｃ）のように、最終的にはグラフ（ａ）のラインに合流する。このように、テーパー形状のコア６０２を用いることで、コア６０２の導波方向の途中に、光密度が閾値を超える箇所を設定することが可能となる。
【００４５】
［実施の形態３］
次に、本発明の実施の形態３について説明する。図８は、本発明の実施の形態３における可変光減衰器の構成を示す斜視図である。この可変光減衰器は、クラッド層８０１と、酸化バナジウムの結晶から構成されたコア８０２と、光導波方向に垂直な方向に対向配置してコア８０２を挟む第１電極８０３および第２電極８０４、第１電極８０３および第２電極８０４に電圧を印加する電源（電圧印加手段）８０５と、電源８０５により印加される電圧を制御する電圧制御部８０６とを少なくとも備える。本実施の形態では、第１電極８０３および第２電極８０４は、クラッド層８０１の平面方向において、コア８０２を挟んで配置されている。
【００４６】
本実施の形態における可変光減衰器によれば、コア８０２に電界を印加できるので、より低い光強度で光誘起相転移を起こさせることが可能となる。例えば、減衰（制御）対象の光の密度が低い場合や、ＴｉＯ2とＶＯ2とを混晶化して用いることにより相転移に要する光強度の閾値を上げた場合などは、光誘起相転移の閾値が高くなり、光減衰作用が機能しない場合があり得る。このような場合、本実施の形態によれば、電界の印加により光誘起相転移の閾値を低くすることができ、所望とする光減衰作用を得ることができるようになる。
【００４７】
第１電極８０３および第２電極８０４の間に電圧を印加してコア８０２に電界を印加することで、熱イオン電流がより流れやすい状態にすることができる。このことは、コア８０２における光誘起相転移の実効的な閾値を下げている状態に相当し、より弱い光であっても光誘起相転移が起きることを意味する。例えば、コア８０２に対して電界を印加していない状態の入射光強度と光強度との関係が、図４のグラフ（ｂ）の状態であっても、コア８０２に電界を印加することで、グラフ（ｃ）に示すような、より低い閾光強度２で光誘起相転移が起きる特性に変化する。このように、コア８０２に対して印加する電界の強度を変えることで、様々な光強度の入射光に対応して光を減衰させることができるようになる。
【００４８】
なお、第１電極８０３および第２電極８０４が対向配置されている方向のコア８０２の幅を、この方向に直交するコア８０２の高さに比較して大きな寸法とするとよい。よく知られているように、導波する光は、コア８０２の中央部付近に局在して伝播する。このため、上述したようにコア８０２の断面形状を扁平とすることで、導波する光の局在位置より、第１電極８０３および第２電極８０４を離して配置することができる。この結果、コア８０２を導波する光の端部が第１電極８０３および第２電極８０４に重なって減衰することが、抑制できるようになる。
【００４９】
以下、本実施の形態における可変光減衰器の製造方法について説明する。まず、図９Ａに示すように、例えばサファイア基板を用意してこれをクラッド層８０１とする。次に、図９Ｂに示すように、クラッド層８０１の上に金属膜９０１を形成する。例えば、スパッタ法により所望とする金属を堆積することで、金属膜９０１を形成すればよい。
【００５０】
次に、公知のフォトリソグラフィー技術により、図９Ｃに示すように、金属膜９０１の上に、レジストパターン９０２を形成する。レジストパターン９０２は、これを形成した時点で、コアとなる部分に対応して金属膜９０１の表面が露出する開口部９０３を備えている。次に、レジストパターン９０２をマスクとして金属膜９０１を選択的にエッチング除去し、図９Ｄに示すように、第１電極８０３および第２電極８０４を形成する。例えば、公知の反応性イオンエッチングにより、クラッド層８０１に達するまで金属膜９０１を選択的にエッチングする。これにより、クラッド層８０１の上で、互いに絶縁分離した状態に、第１電極８０３および第２電極８０４を形成することができる。
【００５１】
次に、図９Ｅに示すように、ＶＯ2結晶膜９０４を形成する。第１電極８０３および第２電極８０４に挟まれた溝部に、第１電極８０３および第２電極８０４と同じ厚さにＶＯ2結晶膜９０４が形成されるようにする。この後、レジストパターン９０２を除去することで、レジストパターン９０２の上のＶＯ2結晶膜９０４は除去し、第１電極８０３および第２電極８０４の間のＶＯ2結晶膜９０４を残すことで、図９Ｆに示すように、第１電極８０３および第２電極８０４に挟まれたコア８０２を形成する。
【００５２】
［実施の形態４］
次に、本発明の実施の形態４について説明する。図１０は、本発明の実施の形態４における可変光減衰器の構成を示す斜視図である。この可変光減衰器は、基板１００１と、この上に形成された第１電極層１００２と、第１電極層１００２の上に形成されて酸化バナジウムの結晶から構成されたコア１００３と、コア１００３を挟んで形成された酸化シリコン層１００４と、コア１００３および酸化シリコン層１００４の上に形成された第２電極層１００５とを備える。また、第１電極層１００２にオーミック接続する電極パッド１００６と、第２電極層１００５にオーミック接続する電極パッド１００７とを備える。
【００５３】
基板１００１は、例えば、サファイア基板であり、第１電極層１００２および第２電極層１００５は、例えば、ＺｎＯなどの透明電極として用いることができる材料から構成すればよい。なお、第１電極層１００２は、所謂リブ型の構造とし、このリブ部の上にコア１００３を配置する。ここで、コア１００３を構成するＶＯ2の結晶性は、第１電極層１００２の結晶性に強く影響される。従って、第１電極層１００２（第２電極層１００５）は、基板１００１の上にエピタキシャル成長する材料系であることが望ましい。
【００５４】
本実施の形態では、第１電極層１００２が、コア１００３に対して下部クラッド層となり、第２電極層１００５がコア１００３に対して上部クラッド層となる。また、コア１００３を挟んで配置する酸化シリコン層１００４は、コア１００３に対して側部のクラッドとなるとともに、第１電極層１００２と第２電極層１００５と絶縁分離している。本実施の形態では、各層を積層する方向（基板１００１の平面の法線方向）に、第１電極層１００２および第２電極層１００５が、コア１００３を挟んで配置されている。
【００５５】
例えば、前述したように、サファイア基板を用いれば、この上に方位を揃えてＺｎＯをエピタキシャル成長させることができる。ただし、アンドープＺｎＯの電気伝導性は酸素空孔に由来するため、不安定である。従って、各電極層には、ＡｌドープのＺｎＯ（ＡＺＯ）およびＧａドープのＺｎＯ（ＧＺＯ）を用いるのが望ましい。サファイアＡ面あるいはＣ面基板の上には、ＡＺＯやＧＺＯがｃ軸配向してエピタキシャル成長することが知られている。ＺｎＯのＣ面およびサファイアのＣ面は、同じような原子配列を有するので、ＶＯ2のサファイア基板に対するエピタキシャル関係は、ＺｎＯに対するエピタキシャル関係と同じものになる。
【００５６】
また、ＶＯ2の光誘起相転移の光強度および相転移の急峻さに影響を及ぼさないのであれば、ＶＯ2の成膜温度は低い方が望ましい。これは、ＡＺＯおよびＧＺＯの抵抗率が、アニールにより高くなるからである。
【００５７】
一方、第２電極層１００５の結晶性も、ＶＯ2結晶からなるコア１００３の表面粗さに影響されるが、第２電極層１００５は、屈折率がＶＯ2よりも低く、かつ抵抗値が低ければ問題ない。また、サファイア基板に限らず、石英基板の上でもＡＺＯおよびＧＺＯはｃ軸配向成長する。石英基板の場合、サファイア基板上よりは結晶性は劣るものの、ある程度の特性のＶＯ2膜が形成できる。
【００５８】
本実施の形態においても、コア１００３に電界を印加できるので、前述した実施の形態３と同様に、より低い光強度で光誘起相転移を起こさせることが可能となる。本実施の形態においても、第１電極層１００２および第２電極層１００５の間に電圧を印加してコア８０２に印加する電界の強度を変えることで、様々な光強度の入射光に対応して光を減衰させることができるようになる。なお、本実施の形態においても、電極パッド１００６および電極パッド１００７に、前述した実施の形態３と同様に、電圧印加手段および電圧制御手段を接続することで、上述した光の制御を行うようにすればよい。
【００５９】
次に、本実施の形態における可変光減衰器の製造方法について説明する。まず、図１１Ａに示すように、例えばサファイア基板を用意してこれを基板１００１とする。次に、図１１Ｂに示すように、基板１００１の上に透明電極膜１００２ａを形成する。例えば、スパッタ法によりＡＺＯもしくはＧＺＯを堆積することで、透明電極膜１００２ａを形成すればよい。
【００６０】
次に、図１１Ｃに示すように、透明電極膜１００２ａの上に、ＶＯ2結晶膜１００３ａを形成する。次に、公知のフォトリソグラフィー技術により、図１１Ｄに示すように、ＶＯ2結晶膜１００３ａの上に、レジストパターン１１０１を形成する。レジストパターン１１０１は、コアとなる部分に対応するパターンである。
【００６１】
次に、レジストパターン１１０１をマスクとしてＶＯ2結晶膜１００３ａおよび透明電極膜１００２ａを選択的にエッチング除去する。このエッチングでは、例えば、公知の反応性イオンエッチングにより、透明電極膜１００２ａの膜厚方向の途中までエッチングを行う。これにより、図１１Ｅに示すように、第１電極層１００２およびコア１００３を形成する。なお、このエッチングでは、コア１００３が形成されることが重要である。
【００６２】
引き続いて、図１１Ｆに示すように、酸化シリコン層１００４を形成する。基板１００１の側から見て、コア１００３の側部にコア１００３と同じ高さに酸化シリコン層１００４を形成する。この後、レジストパターン１１０１を除去することで、レジストパターン１１０１の上の酸化シリコン層１００４も除去し、図１１Ｇに示すように、酸化シリコン層１００４により、コア１００３の側部が挟まれた状態とする。
【００６３】
次に、図１１Ｈに示すように、酸化シリコン層１００４およびコア１００３の上に、ＡＺＯもしくはＧＺＯからなる透明電極膜１００５ａを形成する。次に、公知のフォトリソグラフィー技術およびエッチング技術により、透明電極膜１００５ａおよびコア１００３の一方の側部の酸化シリコン層１００４をパターニングし、図１１Ｉに示すように、第１電極層１００２の一部のスラブ部を露出させるとともに、第２電極層１００５を形成する。この後、図１１Ｊに示すように、電極パッド１００６および電極パッド１００７を形成する。
【００６４】
［実施の形態５］
次に、本発明の実施の形態５について図１２，図１３を用いて説明する。この実施の形態では、例えば、透明な基板１２１１と、基板１２１１の上に形成された酸化バナジウムの結晶からなる光透過層（光透過部）１２１２とより構成された可変光減衰器１２１０を備える。
【００６５】
また、基板１２０１と、基板１２０１の上に形成された下部クラッド層１２０２と、下部クラッド層１２０２の上に形成されたコア１２０３と、コア１２０３の上に形成された上部クラッド層１２０４とを備える。この実施の形態では、可変光減衰器１２１０は、下部クラッド層１２０２，コア１２０３，および上部クラッド層１２０４からなる光導波路１２０５の途中に形成された溝部１２０５ａに差し込んで用いる。
【００６６】
本実施の形態では、光導波路１２０５を導波する光は、溝部１２０５ａにおいて、可変光減衰器１２１０の光透過層１２１２を、この層厚方向に透過することで、光透過層１２１２における光誘起相転移で減衰される。本実施の形態では、可変光減衰器１２１０を、光導波路１２０５に光結合させて用いている。
【００６７】
前述したように、ＶＯ2結晶は、絶縁体相でも光の吸収係数が大きい。このため、絶縁体層の状態で、実用的な光透過特性を持たせるためには、ＶＯ2結晶よりなる光透過部の光路長を数１００ｎｍ以下にすることが重要となる。この寸法を、前述した光導波路構造で実現するためには、高度な微細加工技術が必要となる。
【００６８】
これに対し、本実施の形態では、上述した光路長は、可変光減衰器１２１０を構成している光透過層１２１２の層厚である。光透過層１２１２の層厚を数１００ｎｍ程度に制御することは、今日の成膜技術であれば容易である。従って、本実施の形態によれば、光減衰をさせない状態における実用的な光透過特性が、容易に得られるようになる。言い換えると、対象とする光の光強度に適合させた光減衰率を実現することが容易である。なお、基板１２１１は、両面研摩したサファイア基板および石英基板であればよい。また、ＶＯ2膜の形成時の熱条件に耐えられれば、プラスチック基板も使用できる。
【００６９】
以上に説明したように、本発明によれば、ＶＯ2という材料の特性を用いることで、入射する光強度に応じてＶＯ2結晶が応答し、弱い光はあまり減衰させずに透過し、強い光はより減衰させる光減衰機能を持たせることができる。これにより、フィードバック回路などを必要とせず、コンパクトな可変光減衰器が実現できる。また、本発明の可変光減衰器は、光シャッターとして用いることもできる。また、本発明によれば、応答速度もピコ秒からナノ秒と非常に高速なため、大規模容量の高速通信に適している。また、極短パルス光に対しても対応することができる。さらに、どのような強度の光信号に対しても、電圧印加によって、光減衰の動作点をずらすことで対応することができる。
【００７０】
なお、本発明は以上に説明した実施の形態に限定されるものではなく、本発明の技術的思想内で、当分野において通常の知識を有する者により、多くの変形および組み合わせが実施可能であることは明白である。例えば、ＶＯ2のコアに電圧を印加する機構は、テーパ状としたコアに組み合わせてもよい。
【符号の説明】
【００７１】
１０１…基板、１０２…光透過部。
【図１】
0005437932.tif 000002
【図４】
0005437932.tif 000003
【図６】
0005437932.tif 000004
【図８】
0005437932.tif 000005
【図９Ａ】
0005437932.tif 000006
【図９Ｂ】
0005437932.tif 000007
【図９Ｃ】
0005437932.tif 000008
【図９Ｄ】
0005437932.tif 000009
【図９Ｅ】
0005437932.tif 000010
【図９Ｆ】
0005437932.tif 000011
【図１０】
0005437932.tif 000012
【図１１Ａ】
0005437932.tif 000013
【図１１Ｂ】
0005437932.tif 000014
【図１１Ｃ】
0005437932.tif 000015
【図１１Ｄ】
0005437932.tif 000016
【図１１Ｅ】
0005437932.tif 000017
【図１１Ｆ】
0005437932.tif 000018
【図１１Ｇ】
0005437932.tif 000019
【図１１Ｈ】
0005437932.tif 000020
【図１１Ｉ】
0005437932.tif 000021
【図１１Ｊ】
0005437932.tif 000022
【図１２】
0005437932.tif 000023
【図２】
0005437932.tif 000024
【図３】
0005437932.tif 000025
【図５】
0005437932.tif 000026
【図７】
0005437932.tif 000027
【図１３】
0005437932.tif 000028